Patent RU-2461499-C2 (RU)
Title: Отслаивающаяся запечатывающая структура (варианты), отслаивающееся уплотнение, упаковочная система
Inventor: ALBAUM GARY
IPC: B29C48/08
Filed: 2007-09-28
Granted: 2012-09-20
Abstract: Отслаивающаяся запечатывающая структура содержит термопластичный полимер и органоглину, диспергированную в, по меньшей мере, части термопластичного полимера. Отслаивающаяся структура содержит запечатывающий слой, который образует запечатывающую поверхность. Запечатывающая поверхность способна образовывать отслаивающееся уплотнение при всех температурах в пределах температурного диапазона отслаивающегося уплотнения. При этом температурный диапазон уплотнения составляет от температуры инициирования запечатывания до температуры, по меньшей мере, на 100°F выше температуры инициирования запечатывания. Температура инициирования запечатывания составляет от 170°F до 350°F. Органоглина включает пластинки, имеющие среднее разделение, по меньшей мере, 20 ангстремов. Запечатывающая поверхность имеет среднюю шероховатость от 1500 до 5000 ангстремов. Запечатывающий слой имеет модуль растяжения от 500 до 2000 МПа. По другому варианту отслаивающаяся запечатывающая структура содержит термопластичный полимер, органоглину, диспергированную в, по меньшей мере, части термопластичного полимера. Причем органоглина имеет площадь поверхности больше 100 м 2 /г и аспектное отношение больше 10. Отслаивающееся уплотнение содержит запечатывающую поверхность при контакте с запечатывающей основой при всех температурах в пределах температурного диапазона этого уплотнения. Температурный диапазон уплотнения составляет от температуры инициирования запечатывания до температуры, по меньшей мере, на 100°F выше температуры инициирования запечатывания. При этом температура инициирования запечатывания составляет от 170°F до 350°F. Запечатывающая поверхность имеет среднюю шероховатость от 1500 до 5000 ангстремов. Запечатывающий слой имеет модуль растяжения от 500 до 2000 МПа. Упаковочная система содержит емкость и отслаивающийся запечатывающий участок, прикрепленный к емкости и имеющий запечатывающую основу и первый запечатывающий слой. Причем первый запечатывающий слой, по меньшей мере, частично расположен над основой и контактирует с ней. Первый запечатывающий слой содержит термопластичный полимер и органоглину, диспергированную в, по меньшей мере, части термопластичного полимера. При этом отслаивающаяся запечатывающая структура образует запечатывающую поверхность, способную образовывать отслаивающееся уплотнение на поверхности основы при всех температурах в пределах температурного диапазона уплотнения. Температурный диапазон уплотнения составляет от температуры инициирования запечатывания до температуры, которая, по меньшей мере, на 100°F выше температуры инициирования запечатывания. Температура инициирования запечатывания составляет от 170°F до 350°F. Органоглина включает пластинки, имеющие среднее разделение, по меньшей мере, 20 ангстремов. Запечатывающая поверхность имеет среднюю шероховатость от 1500 до 5000 ангстремов. Запечатывающий слой имеет модуль растяжения от 500 до 2000 МПа. Группа изобретений обеспечивает улучшение качества за счет повышения герметичности уплотнения, уменьшения просачивания продукта и за счет улучшения открывания. 4 н. и 27 з.п. ф-лы, 29 ил., 6 табл.